СПОСОБ ОПРЕДЕЛЕНИЯ ВЕЛИЧИНЫ ДЕСТРУКЦИИ ТЕПЛОЗАЩИТНОГО ПОКРЫТИЯ В КОНСТРУКЦИЯХ
METHOD OF DETERMINING VALUE OF BREAK-DOWN OF THERMAL-PROTECTIVE COATING IN STRUCTURES

Изобретение относится к теплозащитным покрытиям и может быть использовано при выборе теплозащитных покрытий для конструкций, работающих в условиях воздействия на них высокотемпературных газовых потоков.
В процессе воздействия высокотемпературных газовых потоков конструкционные материалы и теплозащитные покрытия могут претерпевать различные физические и химические превращения (Ю.А.Душин. Работа теплозащитных материалов в горячих газовых потоках. - Л.: Химия, 1968, стр.188). При разложении теплозащитные материалы покрываются слоем углеродистого вещества. Обугленный слой образуется в результате одностороннего разложения теплозащитного покрытия при нагревании. После воздействия горячих газовых потоков теплозащитное покрытие состоит из непродеструктированного слоя и продеструктированного (образовавшегося в процессе воздействия горячего газового потока и не унесенного из конструкции струей газового потока). В результате толщина теплозащитного покрытия изменяется.
Для оценки надежности работы конструкции и подтверждения правильности выбора теплозащитного покрытия, после воздействия высокотемпературных газовых потоков, необходимо определение величины деструкции теплозащитного покрытия.
Наибольшее количество теплозащитных материалов в продеструктированном виде обладает малой прочностью, осыпается со стенок конструкции при перегрузках и транспортировке. Таким образом, определить величину деструкции теплозащитного материала как разницу толщин теплозащитного материала до и после воздействия на него высокотемпературных тепловых потоков в полной мере не представляется возможным.
Технической задачей изобретения является определение достоверной величины деструкции теплозащитного покрытия по результатам воздействия на него высокотемпературных газовых потоков.
Технический результат достигается тем, что величину деструкции теплозащитного покрытия определяют следующим способом: измеряют толщину теплозащитного покрытия до воздействия на него теплового потока, затем измеряют толщину нелетучего остатка теплозащитного покрытия после воздействия на него теплового потока. При этом величину деструкции определяют по разности этих толщин. После воздействия теплового потока на оставшееся теплозащитное покрытие наносят укрепляющий нетоксичный лакокрасочный состав на водной основе, например грунт-эмаль «Кронакрил», измеряют суммарную толщину непродеструктированного слоя теплозащитного покрытия и продеструктированного, упрочненного лакокрасочным составом слоя теплозащитного покрытия.
Нанесение на поверхность теплозащитного материала упрочняющего нетоксичного лакокрасочного состава на водной основе позволяет повысить прочность продеструктированного слоя, который не будет разрушаться и осыпаться при контакте с измерительным прибором, что позволяет измерить суммарную толщину продеструктированного и непродеструктированного слоев теплозащитного покрытия после воздействия на него высокотемпературных газовых потоков. Таким образом, можно определить истинную величину деструкции теплозащитного покрытия как разность толщин теплозащитного покрытия до воздействия высокотемпературных газовых потоков и суммарной толщины продеструктированного и непродеструктированного слоев теплозащитного покрытия после воздействия на него высокотемпературных газовых потоков.
Заявленный способ определения величины деструкции теплозащитного покрытия в конструкциях реализуется следующим образом: производят замер толщины теплозащитного покрытия, например, электромагнитным методом при помощи прибора типа ЭМТ-4, затем конструкцию с теплозащитным покрытием подвергают воздействию высокотемпературных газовых потоков, после остывания на теплозащитное покрытие наносят упрочняющий нетоксичный лакокрасочный состав на водной основе, например грунт-эмаль «Кронакрил», вырезают образцы 20×20 мм в четырех плоскостях конструкции, повторно производят замер толщины с применением тех же приспособлений и методов измерений, при этом измеряется суммарная толщина непродеструктированного слоя теплозащитного покрытия и продеструктированного, упрочненного лакокрасочным составом слоя теплозащитного покрытия.
Использование заявленного технического решения позволит определить достоверную величину деструкции теплозащитного покрытия по результатам воздействия на него высокотемпературных газовых потоков.